(57)【要約】【課題】  セルロース分散体の特性を保持しつつも、前記セルロース分散体中のセルロース濃度を高めることなく、増粘されたセルロース分散体を提供する。【解決手段】  平均粒子径が５μｍ以下のセルロースと分散媒体と該分散媒体に可溶な可溶性イオン化合物とを含有してなり、前記可溶性イオン化合物／前記セルロース（重量比）が、０．１／１００〜１．２／１００であることを特徴とするセルロース分散体を提供する。【選択図】なし【特許請求の範囲】
【請求項１】
平均粒子径が５μｍ以下のセルロースと分散媒体と該分散媒体に可溶な可溶性イオン化合物とを含有してなり、前記可溶性イオン化合物／前記セルロース（重量比）が、０．１／１００〜１．２／１００であることを特徴とするセルロース分散体。
【請求項２】
前記セルロース／分散媒体（重量比）が、０．１／１００〜１０．０／１００である請求項１記載のセルロース分散体。
【請求項３】
無機酸水溶液にセルロースを溶解させたセルロース溶液を凝固溶媒中で再沈殿させてセルロースの懸濁液を調製し、該懸濁液中のセルロースに酸加水分解処理を施し、次いで該懸濁液から酸を除去して平均粒子径が５μｍ以下のセルロースの懸濁液を得、得られた懸濁液に分散媒体を加え、更に、可溶性イオン化合物を可溶性イオン化合物／前記セルロース（重量比）が、０．１／１００〜１．２／１００となるように添加することを特徴とするセルロース分散体の製造方法。
【発明の詳細な説明】
【技術分野】
【０００１】
本発明は、セルロース分散体及びセルロース分散体の製造方法に関する。
【背景技術】
【０００２】
従来から、ナイロン、ポリエチレン、ポリアクリロニトリル、セルロースなどの数多くの高分子微粒子が種々な工業用途に用いられている。
これらの中でもセルロースは、生体適合性に優れていること、食物繊維としての性能があることなどから、食品、化粧品、塗料等の分野で非常に幅広い用途があり、用途に応じて微粒子の形態を変化させて使用されている。
【０００３】
セルロースの粒子をナノオーダーまで物理化学的手法で微粒子化したセルロース微粒子を固形成分として、分散媒体（例えば、水）に分散させてなるセルロース分散体は、ある特定の固形成分濃度でチクソトロピー性（低剪断速度下で粘度が高く、かつ高剪断速度下で粘度の低下が起こる現象）を発現するゲル状態となることが知られている。
【０００４】
特許文献１には、ある特定の方法により処理したセルロースを分散媒体に分散させたセルロース分散体が、従来のセルロース分散体よりも極めて分散体の透明性が高く、また、分散安定性が良好であり、更に、チクソトロピー性を発現するゲル状態となる等の特性を有することが開示されている。
【０００５】
前記特許文献１に記載のセルロース分散体は、上記で記載したように分散安定性が良好で、分散液の透明性が高く、更に、チクソトロピー性を発現するゲル状態となる等の特性を有するため、種々の工業用途に好適に用いられることが期待されている。
【０００６】
しかし、前記セルロース分散体を製造するには、煩雑な工程を経るため製造コストが掛かるという問題がある。また、前記セルロース分散体を各種用途に用いるためには、各種用途に応じた粘度に増粘させる必要があるため、セルロース分散体中のセルロース濃度を高めなければならず最終製品のコストが上がってしまうという問題がある。
【特許文献１】国際公開第９９／２８３５０号パンフレット
【発明の開示】
【発明が解決しようとする課題】
【０００７】
そのため、前記セルロース分散体の特性を保持しつつも、前記セルロース分散体中のセルロース濃度を高めることなく、増粘されたセルロース分散体が要望されている。
【０００８】
本発明は、上記問題点及び要望に鑑み、前記セルロース分散体の特性を保持しつつも、前記セルロース分散体中のセルロース濃度を高めることなく、増粘されたセルロース分散体を提供することを課題とする。
【課題を解決するための手段】
【０００９】
本発明の発明者らは、上記課題を解決すべく鋭意研究を重ねた結果、分散媒体に可溶な可溶性イオン化合物を所定量含有させることで、前記セルロース分散体の特性を保持しつつも、前記セルロース分散体中のセルロース濃度を高めることなく、増粘されることを見いだし本発明を完成するに至った。
【００１０】
即ち、本発明は、平均粒子径が５μｍ以下のセルロースと分散媒体と該分散媒体に可溶な可溶性イオン化合物とを含有してなり、前記可溶性イオン化合物／前記セルロース（重量比）が、０．１／１００〜１．２／１００であることを特徴とするセルロース分散体を提供する。
本発明のセルロース分散体は、所定量の可溶性イオン化合物を含有しているため、良好な増粘性を示す。
【００１１】
また、本発明においては、前記セルロース／分散媒体（重量比）が、０．１／１００〜１０．０／１００であることが好ましい。
かかる組成であれば、より一層セルロース分散体の分散安定性が良好となり、分散体が透明性を有し及びチクソトロピー性を発現するゲル状態となる。
【００１２】
更に、本発明は、無機酸水溶液にセルロースを溶解させたセルロース溶液を凝固溶媒中で再沈殿させてセルロースの懸濁液を調製し、該懸濁液中のセルロースに酸加水分解処理を施し、次いで該懸濁液から酸を除去して平均粒子径が５μｍ以下のセルロースの懸濁液を得、得られた懸濁液に分散媒体を加え、更に、可溶性イオン化合物を可溶性イオン化合物／前記セルロース（重量比）が、０．１／１００〜１．２／１００となるように添加することを特徴とするセルロース分散体の製造方法を提供する。
【発明の効果】
【００１３】
本発明のセルロース分散体は、所定量の可溶性イオン化合物を含有させることで、セルロース分散体中のセルロース濃度を高めることなく、増粘され、しかも、分散安定性、分散体の透明性、更には、チクソトロピー性を発現するゲル状態となる等の特性を有するものである。
また、本発明のセルロース分散体は、セルロース分散体中のセルロース濃度を高めることがないため、最終製品のコストを抑制することができる。
更に、本発明のセルロース分散体の製造方法では、所定量の可溶性イオン化合物を添加することで増粘されたセルロース分散体が得られる。
【発明を実施するための最良の形態】
【００１４】
本発明に係るセルロース分散体は、平均粒子径が５μｍ以下のセルロースと分散媒体と該分散媒体に可溶な可溶性イオン化合物とを含有してなり、前記可溶性イオン化合物／前記セルロース（重量比）が、０．１／１００〜１．２／１００であるものである。
【００１５】
前記セルロース分散体は、セルロースが分散媒体中で高度に会合した状態にあり、且つ分散体中のセルロースの平均粒子径が５μｍ以下、好ましくは３．５μｍ以下、更に好ましくは２μｍ以下である。
本発明において「セルロースの平均粒子径」とは、分散媒体中で等方的に会合しているセルロース粒子間の会合を、実施例記載の測定法に準じて、超音波等の手段で可能な限り微細に分散化させたときのセルロースが持つ広がり（直径）の大きさを意味する。
【００１６】
また、前記セルロース分散体中のセルロースは、セルロースＩ型結晶成分量（χI）が０．１以下、好ましくは０．０６以下であり、セルロースＩＩ型結晶成分量（χII）が０．４以下、好ましくは０．３以下の低結晶性である。
尚、セルロースＩ型結晶成分量（χI）及びセルロースＩＩ型結晶成分量（χII）は、実施例記載の測定方法により測定される。
【００１７】
更に、前記セルロース分散体中のセルロースは、平均重合度（ＤＰ）が１００以下であることが好ましく、より好ましくは２０以上５０以下である。
セルロースの平均重合度が、１００以下であると会合性及び透明性に優れた分散体が得られる。
前記重合度が７〜１０以下の場合には、水溶性を呈するため、分散媒体（例えば、水）に不溶なセルロース分散体を得ることができなくなる虞がある。
尚、平均重合度（ＤＰ）は、実施例記載の方法により測定される。
【００１８】
本発明のセルロース分散体においては、前記可溶性イオン化合物が、前記可溶性イオン化合物／前記セルロース（重量比）で、０．１／１００〜１．２／１００となるように含有されてなり、好ましくは前記可溶性イオン化合物／前記セルロース（重量比）で、０．２／１００〜１．２／１００となるように含有されてなり、更に好ましくは、前記可溶性イオン化合物／前記セルロース（重量比）で、０．５／１００〜１．０／１００となるように含有されてなる。
前記可溶性イオン化合物が、上記範囲内で含有されていれば、前記セルロース分散体中のセルロース濃度を高めなくても、目的とする粘度に増粘される。
前記可溶性イオン化合物が、上記範囲を超えて含有されている場合には、粘度低下の虞がある。
【００１９】
前記可溶性イオン化合物を所定量含有させることで、増粘される機構として以下の作用が推定される。
即ち、微小なセルロースの粒子がネットワーク構造を作ることでゲル構造を形成している前記セルロース分散体に、可溶性イオン化合物を添加すると、ネットワークを構成しているセルロース粒子に対して凝集作用が働き、他のネットワークを構成する粒子と付着し易くなり、粘性が増加するものと考えられる。また、可溶性イオン化合物を所定量以上添加すると、塩析効果により、凝集作用が働きネットワーク構造を形成しているセルロースの粒子が、集まり大きくなりすぎて、沈降し、粘性が低下すると考えられる。
【００２０】
本発明の前記セルロース分散体において、前記セルロースは、通常、前記セルロース／分散媒体（重量比）で、０．１／１００〜１０．０／１００となるように含有されており、好ましくは、前記セルロース／分散媒体（重量比）で、１．０／１００〜４．０／１００となるように含有されている。
前記セルロースが、上記範囲内で含有されることで、チクソトロピー性を発現するようになる。このチクソトロピー性によって、例えば、チューブ状の容器内では保形性を保ちながら、押出し時には液体状となることができる。また、他の成分と混合する場合、混合時に液体としての性状を示す。
なお、前記セルロース／分散媒体（重量比）で、１．０／１００未満の場合は、顕著なチクソトロピー性は示さず、溶液状の性状を示すようになる。
【００２１】
前記分散媒体としては、通常、水が用いられるが、目的に応じてメタノール、エタノール、プロパノール等のアルコール、１，３−ブタンジオール、グリセリン、ポリエチレングリコール、ソルビトール等が用いられてもよい。
また、アセトン、アセトニトリル、ジメチルスルホキシド、ジメチルホルムアミド、ジメチルアセトアミド等の有機溶媒で上記分散媒体の一部又は全部を置換した分散体、又はこれらの混合溶媒で上記分散媒体の一部又は全部を置換した分散体であっても差し支えない。
【００２２】
前記可溶性イオン化合物としては、分散媒体に可溶性の無機塩、無機酸塩、有機酸、有機酸塩等が挙げられる。
具体的には、亜硫酸水素ナトリウム、塩化カリウム、塩化アンモニウム、塩化カルシウム、塩化第二鉄、塩化ナトリウム、塩化バリウム、塩化マグネシウム、塩化銀、塩化リチウム、塩化コバルト、塩化スズ、塩化ニッケル、塩化鉛、塩化亜鉛、塩化銅、炭酸アンモニウム、炭酸カリウム、炭酸カルシウム、炭酸水素アンモニウム、炭酸水素ナトリウム、炭酸ナトリウム、炭酸バリウム、炭酸亜鉛、硝酸銀、硝酸カリウム、硝酸リチウム、硝酸アンモニウム、硝酸ナトリウム、硫酸カドミウム、硫酸ナトリウム、硫酸銅、硫酸鉄、硫酸バリウム、硫酸マグネシウム、硫酸カルシウム、硫酸カリウム、硫酸アンモニウム、硫酸亜鉛、硫酸アンモニウムカリウム、硫酸鉛、硫酸マンガン、臭化ナトリウム、フッ化ナトリウム、臭化銅、シアン化カリウム、水酸化アルミニウム、酢酸、酢酸カルシウム、酢酸ナトリウム、酢酸カリウム、クエン酸、クエン酸カルシウム、クエン酸カリウム、クエン酸ナトリウム、乳酸、乳酸ナトリウム、乳酸カルシウム、リン酸カリウム、リン酸マグネシウム、リン酸二水素アンモニウム、リン酸二水素カリウム、リン酸二水素カルシウム、リン酸二水素ナトリウム、リン酸水素カルシウム、リン酸水素二アンモニウム、リン酸水素二カリウム、リン酸水素二ナトリウム、リン酸鉄、リン酸アンモニウム、アスコルビン酸、アスコルビン酸ナトリウム、アスコルビン酸カリウム、アスコルビン酸カルシウム、アスコルビン酸マグネシウム、アスコルビン酸二−硫酸二ナトリウム、アスコルビン酸二−リン酸マグネシウム、アスコルビン酸二−リン酸ナトリウム、アスコルビル二−グルコシド、ピロリドンカルボン酸ナトリウム、ピロリドンカルボン酸カリウム、ピロリドンカルボン酸カルシウム、ピロリドンカルボン酸マグネシウム、ピロリドンカルボン酸、サリチル酸ナトリウム等が挙げられる。
また、前記可溶性イオン化合物としては、アスパラギン、アスパラギン酸、アラニン、アルギニン、イソロイシン、グリシン、グルタミン、グルタミン酸、シスチン、システイン、スレオニン、セリン、チロシン、トリプトファン、バリン、ヒスチジン、フェニルアラニン、プロリン、メチオニン、リジン、ロイシン等の各種アミノ酸及び前記各種アミノ酸の（ナトリウム、カリウム、カルシウム、マグネシウム、アンモニウム）塩が挙げられる。
上記で記載した各種物質を単独で或いは２種以上併用して用いることもできる。
尚、ここで挙げた可溶性イオン化合物は、セルロースとは、反応しないものである。また、直接的又は間接的に人体に用いる場合には、有害性のないものを選択的に使用するものである。
【００２３】
前記した可溶性イオン化合物の中でも、塩化ナトリウム、塩化カリウム、塩化アンモニウム、炭酸アンモニウム、炭酸カリウム、炭酸カルシウム、炭酸水素アンモニウム、炭酸水素ナトリウム、炭酸ナトリウム、硝酸カリウム、硝酸ナトリウム、硫酸バリウム、硫酸マグネシウム、硫酸カリウム、硫酸亜鉛、酢酸、酢酸カルシウム、酢酸ナトリウム、酢酸カリウム、クエン酸カルシウム、クエン酸カリウム、乳酸ナトリウム、乳酸カルシウム、リン酸カリウム、リン酸マグネシウム、アスコルビン酸、アスコルビン酸ナトリウム、ピロリドンカルボン酸、ピロリドンカルボン酸ナトリウム、アルギニン、グリシン、グルタミン酸、グルタミン酸ナトリウム、セリン、プロリン、メチオニンが好適に用いることができる。
【００２４】
次に、本発明のセルロース分散体の製造方法について説明する。
本発明のセルロース分散体は、無機酸水溶液にセルロースを溶解させたセルロース溶液を凝固溶媒中で再沈殿させてセルロースの懸濁液を調製し、該懸濁液中のセルロースに酸加水分解処理を施し、次いで該懸濁液から酸を除去して平均粒子径が５μｍ以下のセルロースの懸濁液を得、得られた懸濁液に分散媒体を加え、更に、可溶性イオン化合物を可溶性イオン化合物／前記セルロース（重量比）が、０．１／１００〜１．２／１００となるように添加することで得られる。
【００２５】
前記セルロースを溶解させる無機酸水溶液としては、概ね６０重量％以上の硫酸、７５重量％以上のリン酸、６０重量％以上の硝酸、４０重量％以上の塩酸等の各水溶液が挙げられ、これらの中でも硫酸水溶液が好ましい。
セルロースを溶解するのに必要な無機酸水溶液の濃度は、使用するセルロースの種類又は溶解温度により異なる。例えば、硫酸水溶液の場合、−１０〜３０℃では、再生セルロースは約５８重量％の硫酸水溶液に溶解するが、天然セルロースでは約６０重量％以上を必要とする。何れの無機酸水溶液も、処理温度が高すぎると溶解作用よりも加水分解作用が優先するため、溶解温度は３０℃以下が好ましい。
溶解温度が高すぎると、加水分解による重合度低下が激しく高分子溶液特有な粘ちょう溶液が得られなくなる虞がある。低粘度のセルロースドープからは、後の再沈殿工程で回収しやすい凝集物（フロック）の懸濁液が得られにくくなる虞がある。
【００２６】
前記セルロースドープの粘度は１００〜３０００ポイズ程度が好ましい。具体的には、平均重合度（ＤＰ）が５００以上のセルロースを原料にして、本発明に適するセルロースドープを得るには、溶解過程で適度に加水分解を起こさせ、上記の所望の粘度に導くことが望ましい。
【００２７】
本発明で用いるセルロースは、木材等の夾雑物を含むセルロースでもよく、容易に入手できる高純度セルロースでもよい。
具体的には、コットンリント、コットンリンターや精製パルプ等が挙げられる。また、ホヤセルロース、バクテリアセルロース或いは再生セルロースでもよい。
前記セルロースドープ中のセルロース濃度は、一般的に２〜１０重量％である。
【００２８】
次いで、前記セルロースドープを凝固溶媒中で再沈殿させ、懸濁液にして、フロック状のセルロース片を析出させる。
セルロースドープの再沈殿は、適度な攪拌状態の下に、１）前記セルロースドープを所定量の凝固溶媒中に投入する方法でも、２）所定量の凝固溶媒をセルロースドープに投入する方法でもよく、また、３）一定量のセルロースドープと凝固剤を供給できる混合機能を持つ装置により、一定温度で定常的に接触させ再沈殿させる方法であってもよい。
【００２９】
透明性の高いセルロース分散体を得ること等のために、再沈殿処理は可能な限り低温、好ましくは３０℃以下で行う。
前記凝固溶媒としては、精製水や、精製水と５０重量％以下の水溶性アルコールとの混合溶媒が好適に用いられる。
前記水溶性アルコールとしては、分散体中のセルロース濃度、粘度等にもよるので、限定することはできないが、例えばメタノール、エタノール、イソプロパノールが挙げられる。
【００３０】
セルロースドープと凝固溶媒との混合割合は、分散体の性能やセルロース回収収率を考慮して決定すべきではあるが、概ね、セルロースドープに対し２重量倍以上の量の凝固溶媒を用いると高収率でセルロース片を得ることができる。
【００３１】
前記懸濁液には、引き続いて、酸加水分解処理の工程を施す。この際に、その懸濁液をそのまま加温して酸加水分解してもよいし、懸濁液中のフロックのセルロース片を一旦濾過して得た脱水ケークを５０℃以上の水中に投入した後に酸加水分解してもよい。
酸加水分解工程で、セルロースは、より低重合度化と微細化がなされる。
【００３２】
前記酸加水分解工程で用いられる酸には、硫酸、塩酸、リン酸、硝酸等の無機酸、酢酸、モノ又はジクロロ酢酸、トリフルオロ酢酸等の有機酸があるが、硫酸及び塩酸が好ましく、特に硫酸が好ましい。
加水分解に好適な酸濃度は、酸の種類や加水分解温度との兼ね合いで決定すべきであるが、温度が５０℃以上であれば、酸濃度は３０重量％以下、３重量％以上が好ましい。この範囲であれば、セルロースの回収効率も高く、精製も容易である。加水分解温度は概ね５０〜１００℃、好ましくは７０〜９５℃で、反応時間は約５〜１８０分間、好ましくは１０〜１２０分間である。１００℃を超える温度であると副反応によるセルロースの着色が起こりやすくなる虞がある。
【００３３】
前記加水分解後の懸濁液中のセルロースは、水や水溶性アルコール及びその混合物による洗浄・脱溶媒を繰り返すことにより、洗液のｐＨが２以上、好ましくは４以上になるまで酸が除去され、平均粒子径５μｍ以下のセルロースの懸濁液が得られる。
【００３４】
本発明のセルロース分散体は、酸を除去した後の脱水ケーク或いは酸を除去した懸濁液に所望のセルロース濃度になるように分散媒体を添加後、混練機、ホモジナイザーやブレンダー等の混練装置により混練又は粗粉砕し、更に、所定量の可溶性イオン化合物を添加し、ホモジナイザー等を用いて分散攪拌することにより得られる。
【００３５】
上記の製造工程により製造されたセルロース分散体は、透明性を有し、例えば、セルロース濃度が０．０５重量％の水分散体における波長６６０ｎｍの可視光に対する透過率が好ましくは４０％以上、より好ましくは６０％以上、更に好ましくは８０％以上である。
尚、透過率は実施例記載の方法により測定される。
【００３６】
本発明のセルロース分散体は、所定量の可溶性イオン化合物を含有させることで、セルロース分散体中のセルロース濃度を高めなくても、目的とする粘度に増粘され、分散安定性が良好で、分散体の透明性が高く、更に、チクソトロピー性を発現するゲル状態を有する。
また、本発明のセルロース分散体は、セルロース濃度を高めなくても増粘するため、最終製品のコストを抑制することができる。
【００３７】
本発明のセルロース分散体は、チクソトロピー性を有するため、例えば、ゲル状のセルロース分散体をスプレーボトルに入れても、スプレーすることができるという特性を有している。
本発明のセルロース分散体は、分散安定性、増粘性、チクソトロピー性、保湿性、形態保持特性等を有し、加えて、高い透明性、優れた塗膜形成、べとつき感がない等の機能を有する。
従って、本発明のセルロース分散体は、化粧品添加剤、医薬品成形助剤、農薬、トイレタリー用品、塗料、インク、顔料、食品、香料、脱臭剤、消臭剤、機能性添加物、帯電防止剤、被膜コーティング剤等の分野に幅広く用いることができる。
【実施例】
【００３８】
以下、本発明を実施例に基づいて更に詳細に説明するが、本発明はこれらにのみ限定されるものではない。
【００３９】
（「セルロースの平均粒子径」の測定方法）
平均粒子径は、レーザー回折式粒度分布測定装置((株)堀場製作所製、レーザ回折／散乱式粒度分布測定装置：ＬＡ−９２０：下限検出値は０．０２μｍ)で測定した。
分散媒体中のセルロース粒子間の会合を可能な限り切断した状態で粒子径を測定するために、次の工程で試料を調製した。
まず、セルロース濃度が約０．５重量％になるようにセルロース分散体を水で希釈した後、回転速度１５，０００ｒｐｍ以上の能力を持つブレンダーで１０分間混合処理を行い、均一な懸濁液を作製した。次いで、この懸濁液に超音波を照射する超音波処理を３０分間施して得られた水分散試料を前記粒度分布測定装置のセルに供給し、再び超音波処理（３分間）を行った後、粒径分布を測定した。
尚、本発明の平均粒子径は、Ｍｉｅ散乱理論式から算出される体積換算の粒度分布から求められる重量平均粒子径（体積平均粒子径と同等）に相当する。
【００４０】
（「セルロースＩ型結晶成分（χI）」及び「セルロースＩＩ型結晶成分（χII）」の分率の測定方法）
セルロースＩ及びセルロースＩＩ型結晶成分の分率（χI及びχII）は、リガク（株）社製、機種名：ＲＩＮＫ−ＵＬｔｉｍａＩＩＩを用いて広角Ｘ線回折法により下記手順で算出した。
セルロースＩ型結晶成分の分率（χI）は、乾燥セルロース試料を粉状に粉砕して錠剤に成形し、線源ＣｕＫαで反射法により得た広角Ｘ線回折図において、セルロースＩ型結晶の（１１０）面ピークに帰属される２θ＝１５．０°における絶対ピーク強度ｈ0と、この面間隔におけるベースラインからのピーク強度ｈ1とから、式（１）：χI＝ｈ1／ｈ0によって求められる値を用いた。
同様に、セルロースＩＩ型結晶成分の分率（χII）は、乾燥セルロース試料を粉状に粉砕して錠剤に成形し、線源ＣｕＫαで反射法により得た広角Ｘ線回折図において、セルロースＩＩ型結晶の（１１０）面ピークに帰属される２θ＝１２．６°における絶対ピーク強度ｈ0＊とこの面間隔におけるベースラインからのピーク強度ｈ1＊とから、式（２）：χII＝ｈ1＊／ｈ0＊によって求められる値を用いた。
尚、本発明の分散体のように分散媒体を含むセルロース試料は、減圧乾燥法等の手段で乾燥して、乾燥セルロース試料として測定に用いた。
【００４１】
（「平均重合度」の測定方法）
平均重合度（ＤＰ）は、上述の乾燥セルロース試料をカドキセンに溶解した希薄セルロース溶液の比粘度をウベローデ型粘度計で測定し（２５℃）、その極限粘度数［η］から粘度式（３）：［η］＝３．８５×１０-2×ＭW0.76及び換算式（４）：ＤＰ＝ＭW／１６２により算出した値を採用した。
ここで、Ｍｗ：重量平均分子量を示す。
【００４２】
（粘度の測定方法）
液温２５℃に調製した試料をＢＨ型粘度計（ブルックフィールド社製、ローターＮｏ４）を用いて測定した。
測定は、前記粘度計で回転数が２．５ｒｐｍの場合を測定した。
【００４３】
（透過率の測定方法）
透過率は、可視紫外分光光度計(島津製作所製、機種名：可視紫外分光光度計ＵＶ−２５００ＰＣ）で測定した。まず、セルロース濃度を０．０５重量％に調整した分散液に１０分間超音波処理を施し、できるだけ速やかにその分散液を光路長１ｃｍの石英セルに充填し、波長６６０ｎｍの可視光を入射した時の入射光の強さ（対照試料を水とした時の対照セルを通過した光の強さ、Ｉ0）と透過光の強さ（試料セルを通過した光の強さ、Ｉt）との比（Ｉt／Ｉ0）の百分率（％）で規定した。分散液のセルロース濃度の調整は、その分散液の分散媒体の組成に関わらず、水で希釈することにより行った。
【００４４】
（分散体の製造方法）
セルロース濃度が５重量％になるようにセルロース粉末を、−５℃の６５重量％硫酸水溶液に加えて、１５０ｒｐｍの攪拌条件下で１０分間溶解し、セルロースドープを作製した。
該セルロースドープは、均一透明で溶解班は観察されなかった。
前記セルロースドープを重量で２．５倍量の水中（５℃）に攪拌しながら注ぎ、セルロースをフロック状に凝集させて懸濁液を作製した。
前記懸濁液を８５℃で２０分間加水分解し、次いで洗液のｐＨが４以上になるまで十分に水洗と減圧脱水を繰り返しセルロース濃度が１５重量％のゲル状物を得た。
前記ゲル状物のセルロース濃度（固形分濃度）が４重量％になるように水で希釈し、分散機（プライミクス社製、機種名：ＴＫロボミックス）を用いて１０，０００ｒｐｍの攪拌条件下で１５分間処理し、その後、超高圧ホモジナイザー（みづほ工業（株）社製、機種名：マイキウロフルイダイザーＭ−１１０−Ｅ／Ｈ、圧力：１００ＭＰａ）で５回繰り返して粉砕処理を行った。
【００４５】
（試験例１）
セルロース濃度（固形分濃度）が４重量％の水分散体４００ｇを用いて、セルロース濃度（固形分濃度）が１．５重量％となるように水で希釈し、そこに水に可溶な可溶性イオン化合物として乳酸アンモニウム（和光純薬社製、試薬一級、化学式：CH3CH(OH)COONH4）を乳酸アンモニウム／セルロース（重量比）で０．１／１００、０．２／１００、０．３／１００、０．４／１００、０．５／１００、０．６／１００、０．７／１００、１．０／１００、１．２／１００、１．５／１００となるように各々加え、各試料を予備分散（プライミクス社製、機種名：ＴＫロボミックス、１０,０００ｒｐｍで１５分間攪拌）し、更に、超高圧ホモジナイザー（みづほ工業（株）社製、機種名：マイキウロフルイダイザーＭ−１１０−Ｅ／Ｈ、圧力：１００ＭＰａ）で５回繰り返して粉砕処理を行ない、セルロース分散体を得た（実施例１〜実施例９、比較例２）。
得られたセルロース分散体を１日室温で放置し、粘度、透明度及びセルロースの平均粒子径を測定した。
その結果を表１及び粘度−含有割合との関係を表２に示した。
【００４６】
（試験例２）
可溶性イオン化合物として硫酸ナトリウム(和光純薬社製、試薬一級、化学式：Na2SO4）を硫酸ナトリウム／セルロース（重量比）で０．１／１００、０．２／１００、０．３／１００、０．４／１００、０．６／１００、０．８／１００、１．０／１００、１．２／１００、１．５／１００となるように加えた以外、試験例１と同様の操作を行い、セルロース分散体を得た（実施例１０〜実施例１７、比較例３）。
その結果を表１及び粘度−含有割合との関係を表２に示した。
【００４７】
（試験例３）
可溶性イオン化合物として硫酸アンモニウム(和光純薬社製、試薬一級、化学式：(NH4)2SO4）を硫酸アンモニウム／セルロース（重量比）で０．１／１００、０．２／１００、０．３／１００、０．４／１００、０．５／１００、０．６／１００、０．７／１００、１．０／１００、１．２／１００、１．５／１００となるように加えた以外、試験例１と同様の操作を行い、セルロース分散体を得た（実施例１８〜実施例２６、比較例４）。
その結果を表１及び粘度−含有割合との関係を表２に示した。
【００４８】
（試験例４）
可溶性イオン化合物として硫酸カルシウム（ナカライテスク製、試薬一級、化学式：CaSO4）を硫酸カルシウム／セルロース（重量比）で０．１／１００、０．２／１００、０．３／１００、０．４／１００、０．６／１００、０．８／１００、１．０／１００、１．２／１００、１．５／１００となるように加えた以外、試験例１と同様の操作を行い、セルロース分散体を得た（実施例２７〜実施例３４、比較例５）。
その結果を表１及び粘度−含有割合との関係を表２に示した。
【００４９】
（試験例５）
可溶性イオン化合物としてクエン酸（ナカライテスク製、試薬一級、化学式：HOOCCH2C(OH)(COOH)CH2COOH）をクエン酸／セルロース（重量比）で０．１／１００、０．２／１００、０．３／１００、０．４／１００、０．６／１００、０．８／１００、１．０／１００、１．２／１００、１．５／１００となるように加えた以外、試験例１と同様の操作を行い、セルロース分散体を得た（実施例３５〜実施例４２、比較例６）。
その結果を表１及び粘度−含有割合との関係を表２に示した。
【００５０】
（試験例６）
可溶性イオン化合物としてクエン酸ナトリウム（ナカライテスク製、試薬一級、化学式：HOOCCH2C(OH)(COOH)CH2COOH・3Na）をクエン酸ナトリウム／セルロース（重量比）で０．１／１００、０．２／１００、０．３／１００、０．４／１００、０．６／１００、０．８／１００、１．０／１００、１．２／１００、１．５／１００となるように加えた以外、試験例１と同様の操作を行い、セルロース分散体を得た（実施例４３〜実施例５０、比較例７）。
その結果を表１及び粘度−含有割合との関係を表２に示した。
【００５１】
（比較例１）
セルロース濃度（固形分濃度）が４重量％の前記分散体をセルロース濃度（固形分濃度）が１．５重量％となるように水で希釈した。
得られた試料を１日室温で放置し、ＢＨ粘度計を用いて粘度を測定した。
その結果を表１及び粘度−含有割合との関係を表２に示した。
尚、セルロース濃度１．５重量％の分散体（可溶性イオン化合物含有せず）の粘度は、１３４００ｍＰａ．ｓ、透明度は９０．８％、セルロースの平均粒子径：０．１１μｍ、セルロースＩ型結晶成分量：０、セルロースＩＩ型結晶成分量：０．２６、平均重合度（ＤＰ）：４４であった。
【００５２】
【表１】
2007204716.tif 000002
（＊１）：可溶性イオン化合物／セルロース（重量比）を示す。
【００５３】
【表２】
2007204716.tif 000003
【００５４】
（試験例７）
可溶物イオン化合物として、表３に示した化合物を用い、化合物／セルロース（重量比）で１．０／１００となるように加えた、試験例１と同様の操作を行い、セルロース分散体を得た（実施例５１〜実施例８６）。
得られたセルロース分散体を１日室温で放置し、粘度、透明度及びセルロースの平均粒子径を測定した。
その結果を表３に示した。
【００５５】
【表３】
2007204716.tif 000004
（＊２）：可溶性イオン化合物／セルロース（重量比）＝１．０／１００
【００５６】
試験例１〜試験例６及び表２より、可溶性イオン化合物の含有割合が、可溶性イオン化合物／セルロース（重量比）で１．０／１００付近で、顕著な粘度の上昇が確認された。